"Li、I及びSiと、Co及びCuの少なくとも一方と、を含有する導電性組成物。式LixMzISiOyで表される物質を含有し、MはCo及びCuの少なくとも一方を含み、x及びyは、x>0及びy>0を満たすと共に、前記式で表される物質における価数がゼロになるような値であり、zは0<z<1を満たす、請求項1に記載の導電性組成物。液体である分散媒と、前記分散媒中に分散する請求項1又は2に記載の導電性組成物と、を有する分散系。下記工程a及びb:aシリカアルコキシドを縮合させること、b工程aの前のシリカアルコキシド又は工程aで得られた縮合物と、Li及びIと、Co及びCuの少なくとも一方と、を混合することを備える導電性組成物の製造方法。前記工程aにより得られた縮合物を、溶液中でホモジナイズすること、をさらに備える請求項4に記載の製造方法。正極と、負極と、前記正極と前記負極との間に配置された請求項1又は2に記載の導電性組成物と、を備える固体電解質電池。正極と、負極と、前記正極と前記負極との間に配置された固体電解質層と、を備え、前記正極及び負極の少なくとも一方が、請求項1又は2に記載の導電性組成物を含有する、固体電解質電池。しかし、従来の固体電解質は、電解液に比べて抵抗が高いなどの問題を有しており、電池の性能向上のためには固体電解質として利用可能な新たな物質が求められている。本発明の課題は、固体電解質として利用可能な新たな導電性物質等を提供することにある。本発明の第1観点に係る導電性組成物は、Li、I及びSiと、Co及びCuの少なくとも一方と、を含有する。上記導電性組成物は、液体である分散媒と、上記分散媒中に分散する上記導電性組成物と、を有する分散系に適用可能である。また、上記導電性組成物は、下記工程a及びb:aシリカアルコキシドを縮合させること、b工程aの前のシリカアルコキシド又は工程aで得られた縮合物と、Li及びIと、Co及びCuの少なくとも一方と、を混合することを備える製造方法によって製造可能である。また、上記導電性組成物は、正極と、負極と、上記正極と上記負極との間に配置された上記導電性組成物と、を備える固体電解質電池に適用可能である。また、上記導電性組成物は、正極と、負極と、上記正極と上記負極との間に配置された固体電解質層と、を備える固体電解質電池において、上記正極及び負極の少なくとも一方に含有されてもよい。本願発明の導電性組成物は、固体電解質として利用可能である。1.導電性組成物本実施形態の導電性組成物は、Li、I及びSiと、Co及びCuの少なくとも一方と、を含有する。また、導電性組成物は、Siの少なくとも一部を含有するシリカアルコキシドの脱水縮合物を備えてもよい。言い換えると、Siの少なくとも一部は、シリカアルコキシドの脱水縮合物を構成してもよい。より具体的には、導電性組成物は、式LixMzISiOyで表される物質を含有してもよい。MはCo及びCuの少なくとも一方を含み、zは0<z<1を満たし、x及びyは、0より大きければよく、また、上記式で表される物質における価数がゼロになるような値であればよい。例えば、導電性組成物は、LixCozISiOy及びLixCuzISiOyの一方又は両方を含んでもよい。また、導電性組成物は、イオン伝導性、特にリチウムイオン伝導性を有する。導電性組成物の導電性イオン伝導性は、1.0×10-3S/cmのレベル以上であることが好ましい。導電性組成物は、後述するように、リチウムイオン電池、特にリチウムイオン二次電池の固体電解質として利用可能である。すなわち、導電性組成物は、固体であってもよい。2.分散系本実施形態の分散系は、液体である分散媒と、上記分散媒中に分散する上記導電性組成物と、を含有する。分散系は、エマルション、ゾル又はコロイド等と言い換えられてもよい。分散媒は、水であってもよく、水を溶媒とする溶液であってもよい。また、分散媒は、アルコール等の有機溶媒を含有していてもよい。分散系は、後述の導電性組成物の製造方法において、合成物を、後述するようにホモジナイズすることによって製造可能である。粉末等の固体状の導電性組成物を水等の分散媒中で懸濁することで、また必要に応じて懸濁液をホモジナイズすることで、分散系を得てもよい。3.固体電解質電池本実施形態の固体電解質電池は、正極、負極、及び正極と負極との間に配置された上記電導性組成物を備える。具体的な構造を図1に示す。固体電解質電池1はリチウムイオン二次電池として機能し、図1に示すように、正極2、負極3、固体電解質層4、正極側集電体5及び負極側集電体6を備える。正極2は、正極活物質を含有する。また、正極2は、導電材をさらに含有してもよいし、バインダをさらに含有してもよい。正極活物質としては、従来、リチウムイオン電池において正極活物質として用いられてきた公知の材料例えば、LiCoO2、LiFePO4、LiMn2O4等のリチウム含有酸化物;硫黄単体及び金属硫化物等の硫黄含有材料が適用可能である。また、正極2は、少なくともその一部において、上記1.欄で説明された導電性組成物を含有することが好ましい。つまり、正極2の少なくとも一部において、導電性組成物と正極活物質とが混在していることが好ましい。特に、正極活物質が粒子状または多孔質であり、その粒子間又は孔中に導電性組成物が存在していることが好ましい。導電材としては、公知の材料が用いられ、例えば、炭素系導電剤として、カーボンブラック及びアセチレンブラック等が用いられる。負極3は、負極活物質を含有する。負極活物質としては、リチウムイオン電池において負極活物質として用いられてきた公知の材料、例えば炭素黒鉛等、金属リチウム、Sn、SiO等が適用可能である。負極3は、さらにバインダを含有してもよい。また、負極3は、少なくともその一部において、上記1.欄で説明された導電性組成物を含有することが好ましい。つまり、負極3の少なくとも一部において、負極活物質と導電性組成物とが混在していることが好ましい。特に、負極活物質が粒子状または多孔質であり、その粒子間又は孔中に導電性組成物が存在していることが好ましい。固体電解質層4は、正極2と負極3との間に配置される。固体電解質層4は、上述の導電性組成物を、好ましくは主成分として含有する。なお、本明細書において主成分として含有するとは、ある物質が、特定の成分を50重量以上、好ましくは70重量以上、さらに好ましくは80重量の割合で含有することであってもよい。導電性組成物のほかに、固体電解質層4は、種々の添加物、バインダ等を含有することができる。固体電解質層4は、正極と負極との間を、電気的な短絡が起きないように分離するセパレータの役割も果たす。正極側集電体5としては、リチウムイオン電池の正極側集電体として公知の材料例えば、アルミニウム、ニッケル、SUS等の金属が適用される。負極側集電体5としては、リチウムイオン電池の負極側集電体として公知の材料例えば、銅、ニッケル、SUS等の金属が適用される。本実施形態の固体電解質電池は、リチウムイオン二次電池として利用可能である。4.導電性組成物の製造方法導電性組成物の製造方法は、下記工程a及びb:aシリカアルコキシドを縮合させること、b工程aの前のシリカアルコキシド又は工程aで得られた縮合物と、Li及びIと、Co及びCuの少なくとも一方と、を混合することを備えてもよい。導電性組成物の製造方法によれば、ゾル‐ゲル法によって、固体電解質を直接合成することができる。工程aは、乳化重合であるとも言える。シリカアルコキシドは、SiOR4で表される。Rは、同一の又は異種の、置換若しくは非置換の炭化水素基である。上記工程aの前に、シリカアルコキシドを、エタノール及びメタノール等のアルコール、並びに水を含有する溶媒に溶解させる工程が行われてもよい。工程aにおけるシリカアルコキシドの縮合は、脱水縮合であってもよく、シリカアルコキシドを縮合させる方法として公知の方法が適用可能である。シリカアルコキシドの脱水縮合は、強アルカリ条件下で行われてもよい。上記工程bにおいて、Li、I、Co及びCuを添加する順序は、特定の順序に限定されるものではない。また、Li,I,Co及びCuは、単体の状態でなく、化合物の状態で用いられてもよく、化合物の組成は限定されない。また、工程aと工程bとの実行順序は、特定の順序に限定されるものではない。また、工程bで添加する物質の少なくとも一部が、工程aにおける縮合前に添加されてもよい。例えば、シリカアルコキシドの脱水縮合を触媒する塩基性物質塩基性触媒として水酸化リチウムLiOHが用いられることで、反応系にリチウムが添加されてもよい。このとき、I,Co及びCuのうちの一部が水酸化リチウムの添加前又は縮合反応前に添加され、残りが水酸化リチウムの添加後に又は縮合反応後添加されてもよい。また、I,Co及びCuの全てが水酸化リチウムの添加前又は縮合反応前に添加されてもよいし、I,Co及びCuの全てが水酸化リチウムの添加後又は縮合反応後に添加されてもよい。なお、合成前の各元素のモル比は、Si:Li:I:M=1:x:1-z:zであってもよく、M,x、y、zの定義は、上述した通りである。また、本実施形態の製造方法は、さらに、シリカアルコキシドの縮合物を、ホモジナイズすることを備えていてもよい。このホモジナイズは、反応溶液中でなされてもよい。ホモジナイズによって、縮合物の微粒子がせん断され、エマルションが得られる。ホモジナイズは、少なくとも縮合後に行われればよく、その回数及びタイミングは特に限定されない。例えば、縮合後であって、かつ、1Li、I、Co及びCuの少なくとも1種の添加物が添加されていないときに、ホモジナイズが行われてもよいし、2全ての添加物が添加された後にホモジナイズが行われてもよいし、3上記1及び2の両方でホモジナイズが行われてもよい。5.固体電解質電池の製造方法図1に示す固体電解質電池の製造方法の例を説明する。正極2及び負極3は、例えば、活物質を含有するスラリーを集電体等の上に塗布することや、粉体の活物質とバインダとを混練した後に成形することによって、形成される。また、正極2及び負極3の材料に、上記1.の導電性組成物を添加し、混合した後に成形してもよいし、成形された後の正極2及び負極3に、導電性組成物の溶液を含浸させても浸してもよいし、塗布してもよいよい。なお、導電性組成物の溶液は、上述の分散系であってもよい。なお、含浸は、正極2及び負極3の焼成後に行われてもよい。固体電解質層4は、正極2又は負極3上に、導電性組成物の溶液又は混練体を塗布することで形成されてもよいし、正極2及び負極3とは別に、導電性組成物を含有する混練体を成形することで得られたシートを、正極2と負極3との間に配置してもよい。こうして形成された正極2、固体電解質層4及び負極3は、適切な温度で焼成される。1導電性組成物の作製シリカアルコキシドとしての0.1molのテトラエトキシシラン和光純薬工業社製を、20g水、20gエタノールとを混合し、ホモジナイザー日本精機株式会社社製オートホモジナイザーによって、5000回転にて5分間ホモジナイズした。得られた混合液に0.2molのLiOHを添加し、さらに5分間ホモジナイズを行った。ここれによって、反応液中ではシリカアルコキシドの脱水縮合が起きた。反応液中に0.05molのI、及び0.05molのCo又は0.05molのCuを添加し、さらに5分間ホモジナイズを行うことで、2種類の分散系を得た。添加した各成分のモル比は、Li:Co又はCu:I:Si=1:0.5:0.5:1であった。得られた分散系は、Coの場合は青みを帯びかつ白濁したエマルションであり、Cuの場合は肌色を帯びた同様のエマルションであった。得られた分散系を数ヶ月放置しても、沈殿は見られなかった。得られた分散系を乾燥後空気中500度で焼成することで、粉末状の導電性組成物を得た。2容量測定用積層体の作製上記1で得られた粉末の導電性組成物と、単体の硫黄とを、1:1の重量比で混合することで、活物質を得た。活物質70重量部と、アセチレンブラッ20重量部と、バインダであるPTFEポリテトラフルオロエチレン10重量部とを、乳鉢で混合することで、混練体を得た。混練体を成形して、円盤形のペレットを得た。上記1で得られた粉末の導電性組成物1重量部と、水1重量部とを混合してスラリーを得た。得られたスラリーを、上述のペレットの片面の全体に塗布した。スラリーを乾燥させた後、ペレットを100°Cで乾燥した。その後、ペレットのスラリーを塗布した面に金属リチウム箔を貼り付けた。こうして得られた積層体を、以下の測定に用いた。3導電性の測定1により得られた導電性物質をステンレス電極で02kgfの圧力にて挟み、交流インピーダンス法によって、室温約20°Cにおけるインピーダンスの実数部分RΩを測定した。積層体のイオン伝導率σS/cmを、インピーダンス成分RΩ、電解質サンプルの厚さdcm及びリチウム箔の面積Acm2から、イオン伝導率σS/cm=d/R×Aの式に則って求めた。その結果、2.2×103S/cmの導電性が測定された。4放電容量の測定このようにして得られた試料片について、0.01mAの定電流放電で放電容量を測定したところ、放電開始時の電圧は約2.5Vであり、放電容量は980mAh/gであった。5考察本実施例により、新規の導電性組成物が、液体電解質と同程度である1.0×103S/cmレベルの導電性を有することが確認された。本実施例では、導電性組成物及び炭素を活物質である硫黄と混合することで、電極である活物質層を形成した。活物質層では、硫黄の粒子の間に、炭素及び導電性組成物が介在することで、電極としての導電性及びリチウムイオン伝導性を実現することができた。本実施例では、導電性組成物、つまり固体電解質と活物質とが混合されることで、固体電解質と活物質との接触面積が大きくなり、高い出力を得ることができた。さらに、導電性組成物は乳化重合によって合成可能なので、非常に小さい粒径を有することができる。よって、さらに接触面積が大きくなると考えられる。"